(57)【要約】【課題】コンクリート内水分の有効活用による生産性の向上と、コンクリートの品質を十分に高い水準に維持することを両立可能なコンクリートの製造方法を提供すること。【解決手段】コンクリート打設用の型枠３０を設置する型枠設置工程ＳＴ１０と、型枠３０の内面に養生シート１０が貼付された状態でコンクリートの打設を行う打設工程ＳＴ２０と、コンクリートの打設後に型枠３０を脱型する脱型工程ＳＴ３０と、脱型工程ＳＴ３０の後に、養生シート１０をコンクリート構造物の表面に残置させて、コンクリート構造物を所定期間養生する養生工程ＳＴ４０と、を備え、打設工程ＳＴ２０で用いられる養生シート１０の線膨張係数が１００μ／℃以下であるコンクリート構造物の製造方法。【選択図】図９
2015168923.tif 000002
【特許請求の範囲】
【請求項１】
コンクリート打設用の型枠を設置する型枠設置工程と、
前記型枠の内面に養生シートが貼付された状態でコンクリートの打設を行う打設工程と、
前記コンクリートの打設後に前記型枠を脱型する脱型工程と、
前記脱型工程の後に、前記養生シートをコンクリート構造物の表面に残置させて、前記コンクリート構造物を所定期間養生する養生工程と、を備え、
前記養生シートは、線膨張係数が１００μ／℃以下であるコンクリート構造物の製造方法。
【請求項２】
前記養生シートの線膨張係数が８０μ／℃以下である請求項１に記載のコンクリート構造物の製造方法。
【請求項３】
前記型枠設置工程の前に前記型枠内に予め前記養生シートを貼付する養生シート貼付工程を、更に備える請求項１又は２に記載のコンクリート構造物の製造方法。
【請求項４】
前記養生工程における前記所定期間が、前記型枠の脱型後、７日以上である請求項１から３のいずれかに記載のコンクリート構造物の製造方法。
【請求項５】
前記養生工程における前記所定期間が、前記型枠の脱型後、２８日以上である請求項１から３のいずれかに記載のコンクリート構造物の製造方法。
【請求項６】
前記養生工程における前記所定期間が、前記型枠の脱型後、９１日以上である請求項１から３のいずれかに記載のコンクリート構造物の製造方法。
【請求項７】
前記養生シートの厚みが０．１ｍｍ以上である請求項１から６のいずれかに記載のコンクリート構造物の製造方法。
【請求項８】
前記型枠設置工程において前記型枠を設置する際、前記型枠の境界部において前記型枠の内面に貼付された前記養生シートの端が前記型枠から略直角になるように折り返されており、
前記打設工程では、前記折り返されている突出部がコンクリート打設時に前記コンクリート中に埋入されることにより前記養生シートが固定され、前記折り返された前記養生シート同士が所定間隔を空けていることを特徴とする請求項１から７のいずれかに記載のコンクリート構造物の製造方法。
【請求項９】
前記所定間隔を空けて配置される前記養生シート間に露出するコンクリート表面を、前記型枠の脱型後にテープ部材で覆うことを特徴とする請求項１から８のいずれかに記載のコンクリート構造物の製造方法。
【請求項１０】
前記コンクリートが、高炉セメントコンクリートである請求項１から９のいずれかに記載のコンクリート構造物の製造方法。
【請求項１１】
コンクリート打設用の型枠の内面に貼付されてコンクリートの養生に用いられる養生シートであって、熱可塑性樹脂をベース樹脂とし、線膨張係数が１００μ／℃以下であるコンクリート養生シート。
【請求項１２】
線膨張係数が８０μ／℃以下である請求項１１に記載のコンクリート養生シート。
【請求項１３】
前記熱可塑性樹脂がオレフィン系樹脂である請求項１１又は１２に記載のコンクリート養生シート。
【請求項１４】
前記オレフィン系樹脂がオレフィン系熱可塑性エラストマーである請求項１３に記載のコンクリート養生シート。
【請求項１５】
熱可塑性樹脂１００重量部と無機充填剤１０〜５０重量部とを含んでなる請求項１１から１４のいずれかに記載のコンクリート養生シート。
【請求項１６】
前記無機充填剤が珪酸含有物である請求項１５に記載のコンクリート養生シート。
【請求項１７】
シートの厚みが０．１ｍｍ以上である請求項１１から１６のいずれかに記載のコンクリート養生シート。
【請求項１８】
シート本体の端に配置される針状又はシート状の複数の突起部を更に備え、前記複数の突起部は前記シート本体の面に対して略直交するように所定間隔で配置されている請求項１１から１７のいずれかに記載のコンクリート養生シート。
【発明の詳細な説明】
【技術分野】
【０００１】
本発明は、コンクリート構造物の製造方法及びコンクリート養生シートに関する。
【背景技術】
【０００２】
コンクリート構造物を製造するには、所定位置に設置した型枠内にコンクリートを打設し、ある程度凝結が進んで硬化した後に型枠を脱型し、型枠が脱型されたコンクリート表面に養生シートを所定期間貼付して水和反応が進むようコンクリートの湿潤養生を行うことが一般的である。
【０００３】
上記の湿潤養生の具体的方法としては、脱型後のコンクリート表面に、養生水を追加的に供給しつつ、且つ、不織布等の養生シートでコンクリート表面を覆った状態で養生を行う方法が広く行われている（例えば特許文献１、２参照）。
【先行技術文献】
【特許文献】
【０００４】
【特許文献１】特開平０７−１０２７６３号公報
【特許文献２】特開２０１０−２４７８５号公報
【発明の概要】
【発明が解決しようとする課題】
【０００５】
ところで、セメントの水和反応に必要とされる水は、セメント重量の約４０％であり、約２５％がセメントと化学的に結合し、１５％はゲル水としてセメント等に吸着されているとされている。一方、一般的なコンクリートの水セメント比は４０〜５５％程度である。つまり、コンクリート自身は、セメントの水和反応に最低限必要な水量を当初から有していると言える。
【０００６】
よって、型枠の脱型の前後を通じて、コンクリート内に水和反応に必要な量の水を残存させ、その水を養生用の水分として活用することができれば、コンクリート製造において散水工程を省略して生産性を高めることができる（図３参照）。
【０００７】
ここで、型枠の脱型の前後を通じて、コンクリート内に水和反応に必要な量の水を残存させることは、例えば、型枠の内面に予め養生シートが貼付された状態でコンクリートの打設を行うことによって実現可能である。しかしながら、従来公知のプロセスにおいて、単に、型枠の内面に予め養生シートを貼付する手順を採用した場合には、打設前から養生期間に亘る養生シートの貼付期間の経過中に、養生シートの表面に皺が発生し、それに起因して、コンクリートの表面品質が低下するという問題が一方で発生することが分っている。しかしながら、養生シートの長期に亘る貼付期間中に発生する上記の皺の発生に対する有効な解決手段は未だ見出せていないのが現状であった。
【０００８】
コンクリート内水分の有効活用による生産性の向上と、コンクリートの表面品質の維持とを高い水準で両立させることの出来る手段は未だ存在せず、コンクリート構造物の製造現場においては、上記の生産性向上と品質維持との両立を可能とするコンクリートの製造方法が求められていた。
【０００９】
本発明は、以上の課題を解決するためになされたものであり、その目的は、コンクリート内水分の有効活用による生産性の向上と、コンクリートの品質を十分に高い水準に維持することを両立可能なコンクリートの製造方法を提供することを目的とする。
【課題を解決するための手段】
【００１０】
本発明者らは、打設工程に先立って予め型枠の内面に貼付する養生シートを、その線膨張係数が１００μ／℃以下のシートに限定することによって、上記の皺の発生を十分に抑制できることを見出し、本発明を完成するに至った。具体的には、本発明は以下のものを提供する。
【００１１】
（１）  コンクリート打設用の型枠を設置する型枠設置工程と、前記型枠の内面に養生シートが貼付された状態でコンクリートの打設を行う打設工程と、前記コンクリートの打設後に前記型枠を脱型する脱型工程と、前記脱型工程の後に、前記養生シートをコンクリート構造物の表面に残置させて、前記コンクリート構造物を所定期間養生する養生工程と、を備え、前記養生シートは、線膨張係数が１００μ／℃以下であるコンクリート構造物の製造方法。
【００１２】
（１）の発明によれば、打設工程に先立って予め型枠の内面に養生シートを貼付することにより、型枠の脱型の前後を通じて、コンクリート内に水和反応に必要な量の水を残存させ、その水を養生用の水分として活用することができる。
【００１３】
一方、（１）の発明においては、養生シートの線膨張係数を本願特有の範囲である１００μ／℃以下とすることにより、上記プロセスにおいて、通常は問題となる養生シートの皺の発生を十分に抑制することができる。
【００１４】
よって、（１）の発明によれば、養生水を追加的に供給する工程を不要として生産性を高めた上記プロセスにおいて、上記の皺の発生に起因するコンクリート表面品質の低下を防止しつつ、十分に水和反応を進行させることができる。これにより、（１）の発明によれば、十分に高い品質を備えるコンクリートを、高い生産性の下で製造することができる。
【００１５】
（２）  前記養生シートの線膨張係数が８０μ／℃以下である（１）に記載のコンクリート構造物の製造方法。
【００１６】
（２）の発明によれば、養生シートの皺の発生を更に確実に防止することができ、（１）の発明の実施時における品質向上効果をより安定的に発現させることができる。
【００１７】
（３）  前記型枠設置工程の前に前記型枠内に予め前記養生シートを貼付する養生シート貼付工程を、更に備える（１）又は（２）に記載のコンクリート構造物の製造方法。
【００１８】
（３）の発明によれば、養生シートの貼付を、より正確、且つ、より容易に行うことができる。特に型枠内に、構造体の一部となる鉄筋、型枠の保持材であるセパレータ等が存在し、それらによって、作業可能範囲が狭窄な状況となる場合であっても、正確、且つ、容易に施工することができる。
【００１９】
（４）  前記養生工程における前記所定期間が、前記型枠の脱型後、７日以上である（１）から（３）のいずれかに記載のコンクリート構造物の製造方法。
【００２０】
（４）の発明によれば、（１）から（３）のコンクリート構造物の製造方法の実施によるコンクリートの製造方法によって製造されたコンクリートの品質向上効果をより高いものとすることができる。
【００２１】
（５）  前記養生工程における前記所定期間が、前記型枠の脱型後、２８日以上である（１）から（３）のいずれかに記載のコンクリート構造物の製造方法。
【００２２】
（５）の発明によれば、（１）から（３）のコンクリート構造物の製造方法の実施によるコンクリートの製造方法によって製造されたコンクリートの品質向上効果をより高いものとすることができる。
【００２３】
（６）  前記養生工程における前記所定期間が、前記型枠の脱型後、９１日以上である（１）から（３）のいずれかに記載のコンクリート構造物の製造方法。
【００２４】
（６）の発明によれば、（１）から（３）のコンクリート構造物の製造方法の実施によるコンクリートの製造方法によって製造されたコンクリートの品質向上効果を、更に、極めて高いものとすることができる。尚、（６）の発明によれば、養生シートを型枠の脱型後１年程度そのままにして、長期の養生を行うことも可能である。
【００２５】
（７）  前記打設工程で用いられる前記養生シートの厚みが０．１ｍｍ以上である（１）から（６）のいずれかに記載のコンクリート構造物の製造方法。
【００２６】
（７）の発明によれば、養生シートに皺が発生しにくくなり、製造されるコンクリート構造物の外観をより一層綺麗なものとすることができる。
【００２７】
（８）  前記型枠設置工程において前記型枠を設置する際、前記型枠の境界部において前記型枠の内面に貼付された前記養生シートの端が前記型枠から略直角になるように折り返されており、前記打設工程では、前記折り返されている突出部がコンクリート打設時に前記コンクリート中に埋入されることにより前記養生シートが固定され、前記折り返された前記養生シート同士が所定間隔を空けていることを特徴とする（１）から（７）のいずれかに記載のコンクリート構造物の製造方法。
【００２８】
（８）の発明によれば、型枠の境界付近において養生シートの端部を容易に固定できるため、養生シートや型枠の施工を容易にすることができる。
【００２９】
（９）  前記所定間隔を空けて配置される前記養生シート間に露出するコンクリート表面を、前記型枠の脱型後にテープ部材で覆うことを特徴とする（１）から（８）のいずれかに記載のコンクリート構造物の製造方法。
【００３０】
（９）の発明によれば、（１）から（８）のコンクリート構造物の製造方法の実施に際して、コンクリートからの水分の逸散を抑制して、より確実な養生を行うことができる。
【００３１】
（１０）  前記コンクリートが、高炉セメントコンクリートである（１）から（９）のいずれかに記載のコンクリート構造物の製造方法。
【００３２】
（１０）の発明によれば、一般に広く用いられている普通ポルトランドセメントを用いたコンクリートと比較して、水和反応の進行により多くの水分が必要な高炉セメントコンクリートを材料とした場合であっても、（１）から（９）のコンクリート構造物の製造方法を実施することができる。これにより、環境負荷低減に大きく寄与することができる。
【００３３】
（１１）  コンクリート打設用の型枠の内面に貼付されてコンクリートの養生に用いられる養生シートであって、熱可塑性樹脂をベース樹脂とし、線膨張係数が１００μ／℃以下であるコンクリート養生シート。
【００３４】
（１１）の発明によれば、養生水を追加的に供給する工程を不要として生産性を高めたコンクリート製造のプロセスにおいて、シート皺の発生に起因するコンクリート表面品質の低下を防止しつつ、十分に水和反応を進行させることができる。これにより、（１１）の発明によれば、十分に高い品質を備えるコンクリートを、高い生産性の下で製造することができる。
【００３５】
（１２）  線膨張係数が８０μ／℃以下である（１１）に記載のコンクリート養生シート。
【００３６】
（１２）の発明によれば、養生シートの皺の発生を更に確実に防止することができ、（１１）の発明の実施時における品質向上効果をより安定的に発現させることができる。
【００３７】
（１３）  前記熱可塑性樹脂がオレフィン系樹脂である（１１）又は（１２）に記載のコンクリート養生シート。
【００３８】
（１３）の発明によれば、線膨張係数が上記範囲にある事に加えて、透明性や耐候性にも優れたオレフィン系樹脂の採用により、（１１）又は（１２）の発明を更に好ましい態様で実施することができる。
【００３９】
（１４）  前記オレフィン系樹脂がオレフィン系熱可塑性エラストマーである（１３）に記載のコンクリート養生シート。
【００４０】
（１４）の発明によれば、（１３）の養生シートを更に柔軟性の高い養生シートとすることによって、コンクリートへの密着性を高めて、（１３）の発明を更に好ましい態様で実施することができる。
【００４１】
（１５）  熱可塑性樹脂１００重量部と無機充填剤１０〜５０重量部とを含んでなる（１１）から（１４）のいずれかに記載のコンクリート養生シート。
【００４２】
（１５）の発明によれば、ベース樹脂の線膨張係数が高い場合であっても、これを低下させて、（１１）から（１４）の発明を、十分に好ましい態様で実施することが出来る。
【００４３】
（１６）  前記無機充填剤が珪酸含有物である（１５）に記載のコンクリート養生シート。
【００４４】
（１６）の発明によれば、（１５）の発明を、更に好ましい態様で実施することが出来る。
【００４５】
（１７）  シートの厚みが０．１ｍｍ以上である（１１）から（１６）のいずれかに記載のコンクリート養生シート。
【００４６】
（１７）の発明によれば、養生シートに皺が発生しにくくなり、製造されるコンクリート構造物の外観をより一層綺麗なものとすることができる。
【００４７】
（１８）  シート本体の端に配置される針状又はシート状の複数の突起部を更に備え、前記複数の突起部は前記シート本体の面に対して略直交するように所定間隔で配置されている（１１）から（１７）のいずれかに記載のコンクリート養生シート。
【００４８】
（１８）の発明によれば、かかる突起部を用いることで、コンクリート打設時に養生シートをコンクリートに容易に取り付けることができる。
【発明の効果】
【００４９】
本発明によれば、コンクリート内水分の有効活用による生産性の向上と、コンクリートの品質を十分に高い水準に維持することを両立可能なコンクリートの製造方法を提供することができる。
【図面の簡単な説明】
【００５０】
【図１】本発明のコンクリート構造物の製造方法に用いられる養生シートを示す斜視図である。
【図２】本発明の養生シートの表面の水への接触角を示す模式図である。
【図３】本発明のコンクリート構造物の製造方法と従来方法との工程の比較対象図である。
【図４】本発明のコンクリート構造物の製造方法において、型枠へ養生シートを貼付し、打設を開始した状態を示す斜視図である。
【図５】本発明のコンクリート構造物の製造方法における脱型工程を示す斜視図である。
【図６】本発明のコンクリート構造物の製造方法における脱型後の状態を示す平面図である。
【図７】本発明のコンクリート構造物の製造方法における養生工程の一部を示す平面図である。
【図８】実施例に用いた供試体の概要を示す斜視図である。
【図９】実施例での剥離面積率の測定結果を示すグラフである。
【図１０】実施例での中性化深さの測定結果を示すグラフである。
【図１１】実施例での表面吸水速度の測定結果を示すグラフである。
【図１２】比較試験におけるコンクリート表面（実施例）を示す拡大写真である。
【図１３】比較試験におけるコンクリート表面（比較例）を示す拡大写真である。
【発明を実施するための形態】
【００５１】
以下、本発明の実施形態について説明する。尚、本発明は以下の実施形態に限定されない。
【００５２】
＜コンクリート養生シート＞
まず、本発明のコンクリート構造物の製造方法に用いるコンクリート養生シートについて、図１及び図２を参照して説明する。図１は、本発明のコンクリート構造物の製造方法に用いられる養生シートを示している。図１（ａ）に示されるように、養生シート１０は、所定の厚みを有するコンクリート養生シートであり、例えば略矩形形状を呈している。養生シート１０は、矩形形状のシート本体１２と、シート本体１２の幅方向の両端に位置する端部１４と、両端部１４からコンクリートが打設される側に延出する複数の突起部１６とを備えているものであることが好ましい。本実施形態では、シート本体１２、端部１４及び突起部１６は、例えば同一材料からなっており、一体成形されているが、突起部１６を別体として設け、端部１４に接続されるようにしてもよい。
【００５３】
各突起部１６は、図示上下方向の長さが例えば５〜５０ｍｍ（好ましくは２０〜３０ｍｍ）であり、奥行きである幅が例えば１〜２０ｍｍ（好ましくは５〜１０ｍｍ）の矩形形状（シート状）を呈している。各突起部１６の厚みは、例えば、０．１〜２ｍｍである。このような突起部１６が、所定間隔、例えば５〜５０ｍｍ（好ましくは１０〜３０ｍｍ）で上下方向に配置されており、シート本体１２の面に対して略直交するように、コンクリートが打設される側に向かって折り曲げられている。このような突起部１６は、コンクリート打設時には、コンクリート内にその大部分が埋め込まれることになり、養生シート１０をコンクリートに確実に貼り付けさせる。
【００５４】
又、本実施形態で用いられる養生シートとしては、図１の（ｂ）に示される構成のシートを用いてもよい。図１の（ｂ）に示される養生シート２０は、同様に、矩形形状のシート本体２２と、シート本体２２の幅方向の両端に位置する端部２４と、両端部２４からコンクリートが打設される側に延出する複数の突起部２６とを備えている。但し、養生シート２０では、突起部２６が突起部１６と異なる形状であり、針状になっている。これら突起部２６は、奥行きである幅（針の長さ）が例えば１〜２０ｍｍ（好ましくは５〜１０ｍｍ）であり、厚みが例えば０．１〜２ｍｍである。このような突起部２６は、所定間隔、例えば５〜５０ｍｍ（好ましくは１０〜３０ｍｍ）で上下方向に配置されており、シート本体２２の面に対して略直交するように、コンクリートが打設される側に向かって折り曲げられている。
【００５５】
尚、上述した養生シート１０、２０における突起部１６、２６の折り曲げられた側の隅角部付近にシートとコンクリートの間に挟まれるよう、凧糸のような連続体を貼付しておいてもよい。この場合、後述するシート除去の際の撤去作業を容易なものとすることもできる。又、各養生シート１０、２０は、突起部１６、２６を除いた矩形形状のシートであってもよい。この場合、養生シート１０、２０がコンクリートから剥がれないように接着剤又は他のフック部材等を適宜用いて養生を行うことができる。
【００５６】
上記養生シートは熱可塑性樹脂をベース樹脂とし、線膨張係数が１００μ／℃以下である。養生シートはコンクリート打設用の型枠の内面に貼付されてコンクリートの養生に用いられるのであるが、コンクリート構造物、特に橋梁、ダム等の巨大なコンクリート構造物を製造する場合、養生シートはコンクリート打設用の型枠の内面に貼付されて後数日〜数十日という長期間外気に暴露されるので、養生シートの線膨張係数が高いと、その間に膨張・収縮が繰り返され変形し、型枠から剥離し波打った状態になり、その後コンクリートを打設するとその変形した形状がコンクリート構造物の表面に転写され、コンクリート構造物の表面性が低下するので、本発明の養生シートの線膨張係数は１００μ／℃以下であり、好ましくは８０μ／℃以下である。
【００５７】
上記養生シートの水蒸気透過性が大きくなると、コンクリートを養生する際に発生するブリージング水が透過し散逸してしまい、コンクリートの硬化に寄与させる効果が低下するので、水蒸気透過性は小さいほうが好ましく、水蒸気透過率は１０ｇ／ｍ２・２４ｈｒ以下が好ましく、より好ましくは、５ｇ／ｍ２・２４ｈｒ以下である。尚、上記水蒸気透過率は、ＪＩＳ  Ｚ０２０８（１９７６）に準拠し、カップ法にて、２０℃、湿度６０％ＲＨで試験数３で行なった平均値である。
【００５８】
又、上記養生シートの二酸化炭素透過性が大きくなると、コンクリートを養生する際に二酸化炭素がコンクリート表面に侵入し、コンクリートが中性化しコンクリート内に埋設されている鉄筋が腐食し易くなるので、二酸化炭素透過性は小さいほうが好ましく、二酸化炭素透過率は１０万ｍｌ／ｍ２・２４ｈｒ・ａｔｍ以下が好ましく、より好ましくは、５万ｍｌ／ｍ２・２４ｈｒ・ａｔｍ以下である。尚、上記二酸化炭素透過率は、ＪＩＳ  Ｋ７１２６（２００６）に準拠し、差圧法にて、２０℃、湿度０％ＲＨ，試験数１で行なった値である。
【００５９】
尚、本明細書における線膨張率とは、線熱膨張ΔＬ／Ｌ０で定量的に評価した値である。線熱膨張は基準温度での長さＬ０に対する、当該温度Ｔでの伸びΔＬ＝Ｌ（Ｔ）−Ｌ０の比率で定義される。本明細書では、基準温度を全て絶対温度２９３．１５Ｋ（２０．０℃）に設定した。つまり、Ｌ０＝Ｌ（２９３．１５Ｋ）である。尚、等方的な物質の場合、体熱膨張ΔＶ／Ｖを３で割ったものが、線熱膨張に相当し、本実施例のものは全て等方的なものである。この線熱膨張の温度微分が線膨張率と定義される量である。線膨張率の単位はμ／℃である（μ＝１０−６）。
【００６０】
養生シートの厚みは薄くなると、施工時に取り扱いにくくなる、芯材の鉄骨を溶接する際の火花により穴が開きやすくなる等の欠点が発生する。又、コンクリートを養生する際にはブリージング水が発生するが、コンクリートを効率よく硬化させ、ブリージング水が型枠とコンクリートの界面に多量に浸出するのを防止するために、コンクリ−ト内に押し戻すことができる程度の剛性や自立性を有しているのが好ましいので、養生シートの厚みは０．１〜５．０ｍｍが好ましく、より好ましくは０．１２〜２．０ｍｍである。
【００６１】
上記養生シートは熱可塑性樹脂をベース樹脂とするシートであり、熱可塑性樹脂としては、例えば、低密度ポリエチレン、高密度ポリエチレン、ポリプロピレン、エチレンープロピレン共重合体、オレフィン系熱可塑性エラストマー等のオレフィン系樹脂；ポリアミド；ポリエチレンテレフタレート；ポリカーボネート；ポリ塩化ビニル、塩素化ポリ塩化ビニル、ポリ塩化ビニリデン等の塩化ビニル系樹脂；フッ素系樹脂等が挙げられ、上記物性及び透明性、耐候性等の優れたオレフィン系樹脂が好適である。又、これら熱可塑性樹脂シートの延伸シートであってもよい。
【００６２】
又、養生シートは型枠の内面に沿って密着して貼付されると共に打設されるコンクリートにも密着する必要があるので、ある程度の柔軟性を有しているのが好ましく、オレフィン系熱可塑性エラストマーがより好ましい。オレフィン系熱可塑性エラストマーとは、エチレンープロピレン共重合体又はポリプロピレンとエチレンープロピレンゴムの溶融混合物又は重合反応物であり、例えば、プライムポリマー社製「プライムＴＰＯ」、日本ポリプロ社製「ニューコン」、サンアロマー社製「キャタロイ」、三菱化学社製「ゼラス」等が挙げられる。
【００６３】
上記養生シートは上記熱可塑性樹脂のみから形成されても良いが、線膨張係数が高い場合には、線膨張係数を低下させるために無機充填剤が添加されてもよい。無機充填剤としては、例えば、タルク、マイカ、珪酸カルシウム、珪酸マグネシウム、炭酸カルシウム、酸化カルシウム、水酸化カルシウム、水酸化マグネシウム、水酸化バリウム、酸化チタン、ガラス繊維、炭素繊維等があげられ、タルク、マイカ、珪酸カルシウム、珪酸マグネシウム等の珪酸を含有する無機充填剤は、養生シートとコンクリートとの密着性が向上し、養生効果が向上するので好ましい。
【００６４】
上記無機充填剤の添加は線膨張係数の低下に効果はあるが、上記水蒸気透過性、二酸化炭素透過性等の物性は低下するので、これらの物性のバランスをとる必要があり、熱可塑性樹脂１００重量部に対し５０重量部以下の範囲で添加されるのが好ましい。
【００６５】
尚、養生シート１０、２０は、少なくとも、打設されたコンクリートに接触する側の面（接触面）の水との接触角θ（ぬれ角）が５０度以上となっていることが好ましい。素材の表面を各種表面加工技術によって加工することで、水との接触角は適宜調整することができる。
【００６６】
本発明に係るコンクリート構造物の製造方法では、水との接触角が５０度以上の養生シートを打設時に用いることが好ましい。これにより、打設後にコンクリートが硬化する際、通常発生するブリージング水の発生をより効果的に抑制することができる。このようにブリージング水の発生が抑制されるのは、コンクリート表面を覆っている養生シートのシート面（接触面）の接触角（濡れ角とも言う）が大きいと、コンクリート内に含まれていてその表面から外に出ようとする水や当該水中に存在する空気がシート接触面においてコンクリート内部に押し戻される作用が働き、その結果、水及びその内部の空気がコンクリート内に残存したまま硬化が進むためと考えられる。
【００６７】
ここで、「接触角θ」とは、図２の（ａ）に示されるように、液滴の接線と固体表面（シート表面）とのなす角度であり、以下の数式（数１）で示される。    
【数１】
2015168923.tif 000003
γＳ：固体の表面張力  γＬ：液体の表面張力  γＳＬ：固体と液体の界面張力
【００６８】
そして、「接触角θ」は、例えば、θ／２法で測定することができる。具体的には、図２の（ｂ）に示されるように、液滴の半径ｒと高さｈを求める。そして、以下の数式（数２）、（数３）から、接触角θを求める。    
【数２】
2015168923.tif 000004
【数３】
2015168923.tif 000005
【００６９】
＜コンクリート構造物の製造方法＞
続いて、以上のような構成を備えた養生シート１０、２０を用いて、コンクリート構造物を製造する方法について説明する。以下の説明では養生シート１０を用いた例を説明するが、養生シート２０を用いた場合でも同様である。
【００７０】
［全体工程概要］
図３に示す通り、本発明のコンクリート構造物の製造方法Ｐは、型枠設置工程ＳＴ１０、打設工程ＳＴ２０、脱型工程ＳＴ３０、養生工程ＳＴ４０を必須の手順とするプロセスである。尚、養生シート１０は、打設工程ＳＴ２０に先行して予め型枠内に貼付され、脱型工程ＳＴ３０では、養生シート１０をコンクリート表面に残置したままの状態で型枠のみがコンクリート構造物から脱型される。養生シート１０がコンクリート構造物への密着を保ったままの状態で、養生工程ＳＴ４０が行われる。養生に必要な水分は、打設工程ＳＴ２０に先行して予め型枠内に貼付された養生シート１０によって保持される打設されたコンクリートに含まれる水分がそのまま活用される。よって、従来プロセスＰ０において必須とされていた散水工程ＳＴ５０は、本発明の製造方法Ｐにおいては、基本的には不要である。例えば、水量の微調整のため等の散水を行う場合であっても、従来方法に比べて、はるかに少ない養生水を供給する程度でよい。
【００７１】
［型枠設置工程］
まず、図４に示されるように、コンクリート打設用の型枠３０の内面（つまり打設されるコンクリート側の面）に、上述の通り線膨張率が所定範囲にある本発明の養生シート１０を、粘着性を有する両面テープ等で予め貼付し（養生シート貼付）、型枠３０を所定の位置に設置する。型枠３０同士は隙間なく設置するが、養生シート１０同士の間には、例えば約３０〜４０ｍｍ程度の間隔が空いてしまう。これは、養生シート１０の施工精度から勘案して、養生シート１０の端部１４を直線に施工し、且つ、型枠３０の端部と完全に一致させることが困難なためである。尚、型枠３０に養生シート１０を貼付けるために、両面テープに代えて水の表面張力を用いてもよいし、グリース等を使用してもよい。又、型枠３０の設置の際、互いに隣接する型枠３０の境界部において型枠３０の内面に貼付された養生シート１０の突起部１６を型枠３０からコンクリート打設側に向けて略直角になるように折り返した状態で保持する。尚、型枠３０を設置してから、養生シート１０を型枠３０の内面に貼り付けてもよい。
【００７２】
［打設工程］
続いて、養生シート１０が貼り付けられた型枠３０が所定の位置に設置されると、図４の矢印で示すように、コンクリートＣを型枠３０内に流し込み、コンクリートの打設を行う。打設を行う際、養生シート１０の折り返された突起部１６がコンクリートＣ中に埋入されるようにする。突起部１６は、コンクリートＣ中に埋入されても形状を維持できる剛性を有し、又、コンクリートＣと付着する性状を有している。この突起部１６の埋入により、養生シートがコンクリートＣに対して固定される。折り返された養生シート１０同士は、上述したように、所定間隔を空けている。コンクリートの打設後、バイブレータ等を用いて締固めを行う。これにより、型枠３０内の隅々まで十分にコンクリートＣが流れこむようになる。
【００７３】
［脱型工程］
コンクリートＣの凝結がある程度進み硬化したら、図５に示すように、型枠３０を脱型する。脱型の際、型枠３０内に貼付された養生シート１０は、そのままコンクリートＣに貼り付けておく。つまり、養生シート１０を残置しておく。養生シート１０を残置しておくことにより、型枠３０を外したものの、そのままコンクリートの湿潤養生を続けることができる。上述したように養生シート１０間には（型枠境界部に）隙間があり、コンクリートＣの表面が露出している箇所もあるため、当該露出部分は、図５に示すように、ガムテープ４０（テープ部材）を貼付し、コンクリートＣからの水分の逸散を防止する。ガムテープ４０を貼付して水分の逸散を防止した状態を図６に示す。
【００７４】
［養生工程］
型枠３０を脱型した後、コンクリート構造物の表面に残置された養生シート１０を用いて、コンクリート構造物を所定期間養生する。この養生工程ＳＴ４０では、既に型枠３０が取り除かれており、シート状の養生シート１０をコンクリート表面に残置させるだけで、特別な設備を用いることなくそのまま長期に養生を続けることができる。例えば、型枠３０の脱型後７日以上養生を続けてもよいし、型枠の脱型後２８日以上、或いは９１日以上養生を続けてもよい。更に、コンクリート構造物の引き渡しに至るまで（例えば脱型後１年以上）養生を続けてももちろんよい。このような長期の養生を続けられることにより、コンクリート構造物の強度を飛躍的に高めることができる。
【００７５】
所定の養生期間を経て、養生工程ＳＴ４０を終了した後に、コンクリート表面から養生シート１０を取り外す。この際、ガムテープ４０を剥せば、これにより養生シートが引っ張られて、養生シート１０の突起部１６が点線部で切断され（図７参照）、養生シート１０をコンクリート構造物から取り外すことができる。これにより、コンクリート構造物が完成する。
【００７６】
以上、本実施形態による製造方法Ｐによれば、線膨張率が所定範囲にある本発明の養生シート１０を打設時に用いることにより、後に実施例でも示す通り、型枠に貼付された養生シート１０の皺の発生を効果的に抑制することができる。よって、上記皺の発生に起因するコンクリート構造物表面の品質低下を阻止して、外観の良好な美しいコンクリート構造物を製造することができる。
【００７７】
尚、上記コンクリート構造物の製造方法において、打設工程に用いられるコンクリートの設計基準強度に制約はなく、全ての強度域のコンクリートにおいて上記効果を奏するが、例えば、コンクリートの設計基準強度が１８Ｎ／ｍｍ２以上３３Ｎ／ｍｍ２以下であってもよい。本発明によれば、養生期間を長くとることが容易にできるため、いわゆる高強度コンクリートを用いず、費用を抑えた一般的なコンクリートを用いて、従来以上の圧縮強度や耐久性を有するコンクリート構造物を製造することができる。
【００７８】
又、環境負荷低減に大きく寄与することができる一方で、水和反応の進行により多くの水分が必要な高炉セメントコンクリートを用いた場合でも、本発明の製造方法を用いて、上述の通り高品質のコンクリート構造物を製造することができる。これにより、環境負荷低減に大きく寄与することもできる。
【実施例】
【００７９】
以下、本発明を実施例により詳細に説明するが、本発明はこれらの実施例に限定されるものではない。  
【００８０】
まず、以下の表１及び表２に示す材料及び配合のコンクリートを作製した。  
【００８１】
【表１】
2015168923.tif 000006
【００８２】
【表２】
2015168923.tif 000007
【００８３】
続いて、表１及び表２に記載した材料及び配合のコンクリートを用いて、図８に示す通り、９００×９００×１８００ｍｍのコンクリート柱を作製してその側面を実施例及び比較例の測定対象とした。コンクリートは一層で打込み、材齢５日で脱型した後、材齢９１日おいて計測を実施した。又、型枠はコンクリート打込みの１５日前に接着剤で貼付し、屋外曝露を１４日間実施した後、本供試体の型枠として用いた。  
【００８４】
表３に記載の各樹脂組成物からなる養生シート１〜９、及び表４に記載の２種の型枠をそれぞれ用いて、養生シートの線膨張係数が、施工性や養生性能に与える影響を検討するための試験を実施した。実施例及び比較例においては、打設前に本願発明の製造方法により養生シートを型枠に貼付し、材齢５日において脱型して、材齢９１日に養生シートを撤去した。普通型枠のみを用い、養生シートは使用しなかった参考例１と、透水型枠のみを用い、養生シートは使用しなかった参考例２においては、材齢５日において脱型した。尚、養生シート１〜９の線膨張係数については、表５に記載の通りであった。  
【００８５】
【表３】
2015168923.tif 000008
【００８６】
【表４】
2015168923.tif 000009
【００８７】
まず、本試験に用いたコンクリートのフレッシュ性状を打設時に試験したところ、スランプ（ＪＩＳ  Ａ  １１０１による）が１３．５ｃｍであり、空気量（ＪＩＳ  Ａ  １１２８による）が４．４％であった。  
【００８８】
又、シート１〜９を用いてそれぞれ作製したコンクリート供試体Ｔ（実施例１〜７、比較例１〜２、参考例１〜２）について、剥離面積、中性化深さ、及び表面吸水速度を測定した。  
【００８９】
［剥離面積］  貼付後１４日間曝露したシート外観を図１２及び図１３に示す。図１２（ａ）は、実施例２、図１２（ｂ）は、実施例１、図１３（ａ）は、比較例２、図１３（ｂ）は、比較例１の写真である。  
【００９０】
又、その際のシートの線膨張係数と型枠からの剥離面積率を表５及び図９に示す。線膨張係数が２５０μ／℃を超えると剥離面積率は４０％以上となり、シートが自重で型枠から剥離した。又、線膨張係数が１００μ／℃を超えるとシートに皺が発生し、皺はコンクリートに転写された。尚、本明細書における「剥離面積率」とは、型枠に貼付された養生シート１０の表面を、例えば、デジタルカメラにより撮影、画像解析ソフトにより、密着を保持していない部分（剥離している部分）と、密着を保持している部分とにおいてピクセル（画素）データを明度（白黒）において二値化を行い、それぞれのピクセル数の比を面積率とすることで測定、算出することができる。この際、撮影時の設定画素数の大小で結果に差が生じない程度の画素数で撮影を行う事を条件とする。  
【００９１】
［中性化深さ］
表５及び図１０に養生シートの線膨張係数と中性化深さの関係を示す。中性化深さの測定は、２０℃，６０％ＲＨ、５％ＣＯ２濃度の促進環境下に２８日間曝露し、「ＪＩＳ  Ａ  １１５２  コンクリートの中性化深さ測定方法」により行った。線膨張係数が８０μ／℃までは線膨張係数の値によらず、普通型枠や透水型枠の場合よりも顕著に中性化深さが小さく、高い養生効果が得られた。１００μ／℃を超えると線膨張係数が大きいほど、中性化深さも大きくなり養生効果が低下する傾向にあった。１００μ／℃の場合、中性化深さは若干増大するものの、高い養生効果が得られている。１２０μ／℃を超えると透水桁枠と同等の養生効果となり、２００μ／℃を超えると、普通型枠と同等で養生効果が得られない結果となった。
【００９２】
［表面吸水速度］
表５及び図１１に養生シートの線膨張係数と表面吸水速度の関係を示す。表面吸水速度の測定は、大気圧におけるコンクリート表面の１０分間の吸水量を測定する方法よって行った。線膨張係数が８０μ／℃までは線膨張係数の値によらず、普通型枠や透水型枠の場合よりも顕著に表面吸水速度が小さく、高い養生効果が得られた。１００μ／℃を超えると線膨張係数が大きいほど、表面吸水速度も大きくなり養生効果が低下する傾向にあった。１００μ／℃の場合、表面吸水速度は僅かに増大するものの、高い養生効果が得られている。１２０〜１５０μ／℃では透水桁枠と同等の養生効果となり、２５０μ／℃を超えると、普通型枠と同等で養生効果が得られない結果となった。
【００９３】
【表５】
2015168923.tif 000010
【００９４】
以上より、線膨張係数の大きいシートでは養生効果が低下することが確認された。すなわち線膨張係数が小さいほど、シートの熱変形が抑制され、シート養生効果を確保することができる。シートの熱変形による養生効果の低下を防ぐためには、シートの熱膨張係数を１００μ／℃以下とする必要があり、望ましくは８０μ／℃以下である。
【符号の説明】
【００９５】
１０、２０        養生シート                                                    １４、２４        端部                                                          １６、２６        突起部                                                        ３０              型枠                                                          ４０              ガムテープ                                                    ＳＴ１０          型枠設置工程                                                  ＳＴ２０          打設工程                                                      ＳＴ３０          脱型工程                                                      ＳＴ４０          養生工程                                                      ＳＴ５０          散水工程
【図１】
2015168923.tif 000011
【図２】
2015168923.tif 000012
【図３】
2015168923.tif 000013
【図４】
2015168923.tif 000014
【図５】
2015168923.tif 000015
【図６】
2015168923.tif 000016
【図７】
2015168923.tif 000017
【図８】
2015168923.tif 000018
【図９】
2015168923.tif 000019
【図１０】
2015168923.tif 000020
【図１１】
2015168923.tif 000021
【図１２】
2015168923.tif 000022
【図１３】
2015168923.tif 000023
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
コンクリート打設用の型枠を設置する型枠設置工程と、
前記型枠の内面に養生シートが貼付された状態でコンクリートの打設を行う打設工程と、
前記コンクリートの打設後に前記型枠を脱型する脱型工程と、
前記脱型工程の後に、前記養生シートをコンクリート構造物の表面に残置させて、前記コンクリート構造物を所定期間養生する養生工程と、を備え、
前記養生シートは、少なくともその端部以外の表面が略平滑であることによって、前記養生工程において該養生シートが残置されているコンクリート構造物の表面部分の平滑性を保持することが可能な樹脂シートであって、線膨張係数が１００μ／℃以下であるコンクリート構造物の製造方法。
【請求項２】
前記養生シートの線膨張係数が８０μ／℃以下である請求項１に記載のコンクリート構造物の製造方法。
【請求項３】
前記型枠設置工程の前に前記型枠内に予め前記養生シートを貼付する養生シート貼付工程を、更に備える請求項１又は２に記載のコンクリート構造物の製造方法。
【請求項４】
前記養生工程における前記所定期間が、前記型枠の脱型後、７日以上である請求項１から３のいずれかに記載のコンクリート構造物の製造方法。
【請求項５】
前記養生工程における前記所定期間が、前記型枠の脱型後、２８日以上である請求項１から３のいずれかに記載のコンクリート構造物の製造方法。
【請求項６】
前記養生工程における前記所定期間が、前記型枠の脱型後、９１日以上である請求項１から３のいずれかに記載のコンクリート構造物の製造方法。
【請求項７】
前記養生シートの厚みが０．１ｍｍ以上である請求項１から６のいずれかに記載のコンクリート構造物の製造方法。
【請求項８】
前記型枠設置工程において前記型枠を設置する際、前記型枠の境界部において前記型枠の内面に貼付された前記養生シートの端が前記型枠から略直角になるように折り返されており、
前記打設工程では、前記折り返されている突出部がコンクリート打設時に前記コンクリート中に埋入されることにより前記養生シートが固定され、前記折り返された前記養生シート同士が所定間隔を空けていることを特徴とする請求項１から７のいずれかに記載のコンクリート構造物の製造方法。
【請求項９】
前記所定間隔を空けて配置される前記養生シート間に露出するコンクリート表面を、前記型枠の脱型後にテープ部材で覆うことを特徴とする請求項８に記載のコンクリート構造物の製造方法。
【請求項１０】
前記コンクリートが、高炉セメントコンクリートである請求項１から９のいずれかに記載のコンクリート構造物の製造方法。
【請求項１１】
コンクリート打設用の型枠の内面に貼付されてコンクリートの養生に用いられる養生シートであって、熱可塑性樹脂をベース樹脂とし、少なくともその端部以外の表面が略平滑な樹脂シートであって、線膨張係数が１００μ／℃以下であるコンクリート養生シート。
【請求項１２】
線膨張係数が８０μ／℃以下である請求項１１に記載のコンクリート養生シート。
【請求項１３】
前記熱可塑性樹脂がオレフィン系樹脂である請求項１１又は１２に記載のコンクリート養生シート。
【請求項１４】
前記オレフィン系樹脂がオレフィン系熱可塑性エラストマーである請求項１３に記載のコンクリート養生シート。
【請求項１５】
熱可塑性樹脂１００重量部と無機充填剤１０〜５０重量部とを含んでなる請求項１１から１４のいずれかに記載のコンクリート養生シート。
【請求項１６】
前記無機充填剤が珪酸含有物である請求項１５に記載のコンクリート養生シート。
【請求項１７】
シートの厚みが０．１ｍｍ以上である請求項１１から１６のいずれかに記載のコンクリート養生シート。
【請求項１８】
シート本体の端に配置される針状又はシート状の複数の突起部を更に備え、前記複数の突起部は前記シート本体の面に対して略直交するように所定間隔で配置されている請求項１１から１７のいずれかに記載のコンクリート養生シート。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
コンクリート打設用の型枠を設置する型枠設置工程と、
前記型枠の内面に養生シートが貼付された状態でコンクリートの打設を行う打設工程と、
前記コンクリートの打設後に前記型枠を脱型する脱型工程と、
前記脱型工程の後に、前記養生シートをコンクリート構造物の表面に残置させて、前記コンクリート構造物を所定期間養生する養生工程と、を備え、
前記型枠設置工程において前記型枠を設置する際、前記型枠の境界部において前記型枠の内面に貼付された前記養生シートの端が前記型枠から略直角になるように折り返されており、
前記打設工程では、前記折り返されている突出部がコンクリート打設時に前記コンクリート中に埋入されることにより前記養生シートが固定され、前記折り返された前記養生シート同士が所定間隔を空けていることを特徴とし、
前記養生シートは、少なくともその端部以外の表面が略平滑であることによって、前記養生工程において該養生シートが残置されているコンクリート構造物の表面部分の平滑性を保持することが可能な樹脂シートであって、線膨張係数が１００μ／℃以下であるコンクリート構造物の製造方法。
【請求項２】
前記所定間隔を空けて配置される前記養生シート間に露出するコンクリート表面を、前記型枠の脱型後にテープ部材で覆うことを特徴とする請求項１に記載のコンクリート構造物の製造方法。
【請求項３】
前記養生シートの線膨張係数が８０μ／℃以下である請求項１又は２に記載のコンクリート構造物の製造方法。
【請求項４】
前記型枠設置工程の前に前記型枠内に予め前記養生シートを貼付する養生シート貼付工程を、更に備える請求項１から３のいずれかに記載のコンクリート構造物の製造方法。
【請求項５】
前記養生工程における前記所定期間が、前記型枠の脱型後、７日以上である請求項１から４のいずれかに記載のコンクリート構造物の製造方法。
【請求項６】
前記養生工程における前記所定期間が、前記型枠の脱型後、２８日以上である請求項１から４のいずれかに記載のコンクリート構造物の製造方法。
【請求項７】
前記養生工程における前記所定期間が、前記型枠の脱型後、９１日以上である請求項１から４のいずれかに記載のコンクリート構造物の製造方法。
【請求項８】
前記養生シートの厚みが０．１ｍｍ以上である請求項１から７のいずれかに記載のコンクリート構造物の製造方法。
【請求項９】
前記コンクリートが、高炉セメントコンクリートである請求項１から８のいずれかに記載のコンクリート構造物の製造方法。